(57)【要約】【課題】ノズルプレートに付着しやすいインクの使用に対しても撥インク性や、ワイピングに対する耐久性（以下「耐ワイピング性」という）に優れたノズルプレートを提供する。【解決手段】インクジェットプリンタ用ノズルプレートのインクの吐出面側にシリコーン系硬化膜を形成する方法であって、（１）ビスマス化合物及び環状アミジン化合物からなる群より選ばれる少なくとも一種の化合物を含む、縮合系シリコーン組成物を用意する工程、（２）該縮合系シリコーン組成物を、ノズルプレートのインクの吐出面上に施与し、塗膜を形成する工程、（３）該塗膜を加熱硬化する工程、を含む方法。【選択図】なし【特許請求の範囲】
【請求項１】
インクジェットプリンタ用ノズルプレートのインクの吐出面側にシリコーン系硬化膜を形成する方法であって、
（１）ビスマス化合物及び環状アミジン化合物からなる群より選ばれる少なくとも一種の化合物を含む、縮合系シリコーン組成物を用意する工程、
（２）該縮合系シリコーン組成物を、ノズルプレートのインクの吐出面上に施与し、塗膜を形成する工程、
（３）該塗膜を加熱硬化する工程、
を含む方法。
【請求項２】
該環状アミジン化合物が、ジアザビシクロウンデセン及びジアザビシクロノネンからなる群より選ばれる少なくとも一種である、請求項１記載の方法。
【請求項３】
ビスマス化合物が、有機酸ビスマス塩である、請求項１又は２記載の方法。
【請求項４】
該縮合系シリコーン組成物中の樹脂分が、下記成分を含む、請求項１〜３のいずれか１項記載の方法：
（Ａ）オルガノポリシロキサンレジン                                １００質量部
（Ｂ）エポキシ基、並びに、アルコキシシリル基及び／又はハロゲン化シリル基を備える（メタ）アクリル系共重合体                                      １〜１００質量部
（Ｃ）直鎖状ポリシロキサンジオール                              １〜１００質量部
【請求項５】
ビスマス化合物及び環状アミジン化合物からなる群より選ばれる少なくとも一種の触媒が、成分（Ａ）〜（Ｃ）の合計１００質量部に対して、０．１〜３質量部で含まれる、請求項１〜４のいずれか１項記載の方法。
【請求項６】
インクジェットプリンタ用ノズルプレートであって、該ノズルプレートのインクの吐出面上にシリコーン系硬化膜を備え、該硬化膜がビスマス化合物及び環状アミジン化合物からなる群より選ばれる少なくとも一種を含む、ノズルプレート。
【請求項７】
該環状アミジン化合物が、ジアザビシクロウンデセン及びジアザビシクロノネンからなる群より選ばれる少なくとも一種である、請求項６記載のノズルプレート。  
【発明の詳細な説明】
【技術分野】
【０００１】
本発明は、インクジェットプリンタ用ノズルプレートに関し、詳細には、インク吐出面上に特定の硬化触媒を用いて硬化膜を形成する方法、及び該方法により、汚れ難く、且つ、クリーニングでのワイピングに対する耐久性に優れた硬化膜を備えるノズルプレートに関する。
【背景技術】
【０００２】
インクジェットプリンタは、ノズルプレートからインク滴を吐出させて記録媒体上に画像を形成する。通常、ノズルプレートにはインク等が付着しないよう、フッ素樹脂等からなる撥インク性の硬化膜が施されているが、ごみ、異物等の付着を完全に防ぐことはできない。そのため、通常定期的にクリーニングが施される。クリーニング方法として最も一般的に採用されているのは、ブレードでノズルプレートをワイピングする方法である。
【０００３】
しかし、ワインピングを行うと、硬化膜が磨耗して撥インク性が低下し、インク吐出に不具合が生じる。斯かる問題を解決する方法として、ブレードをノズルプレートに接触させない非接触モードを採用する方法が提案されている（特許文献１）。
【０００４】
一方、ノズルプレートの硬化膜の耐久性を上げる方法も提案されている。例えば、フッ素原子とケイ素原子を含む撥液性粒子からなる硬化膜（特許文献２）、ケイ素を含有する下地膜と、該下地膜上に形成されたフッ素含有シランカップリング剤からなる硬化膜（特許文献３）等が提案されている。また、優れた撥インク性と耐ワイピング性を示すシリコーン系の硬化膜も知られている（特許文献４）。
【先行技術文献】
【特許文献】
【０００５】
【特許文献１】特開２００７−１９０８１８号公報
【特許文献２】特開２００６−８２３６２号公報
【特許文献３】特開２００６−２８９８３８号公報
【特許文献４】ＷＯ２０１１／０７７９９６号
【発明の概要】
【発明が解決しようとする課題】
【０００６】
しかし、画像濃度等の点でインクを改良するに際し、従来のものより、ノズルプレートにより付着し易い材料の使用が避けられない場合があり、ノズルプレートについても、さらなる撥インク性の改良が求められている。そこで、本発明の目的は、ノズルプレートに付着し易いインクの使用に対しても撥インク性や、ワイピングに対する耐久性（以下「耐ワイピング性」という）に優れたノズルプレートを提供する事である。
【課題を解決するための手段】
【０００７】
即ち、本発明は、インクジェットプリンタ用ノズルプレートのインクの吐出面側にシリコーン系硬化膜を形成する方法であって、
（１）ビスマス化合物及び環状アミジン化合物からなる群より選ばれる少なくとも一種の化合物を含む、縮合系シリコーン組成物を用意する工程、
（２）該縮合系シリコーン組成物を、ノズルプレートのインクの吐出面上に施与し、塗膜を形成する工程、
（３）該塗膜を加熱硬化する工程、
を含む方法である。
また、本発明は、インクジェットプリンタ用ノズルプレートであって、該ノズルプレートのインクの吐出面上にシリコーン系硬化膜を備え、該硬化膜がビスマス化合物及び環状アミジン化合物からなる群より選ばれる少なくとも一種を含む、ノズルプレートである。
【発明の効果】
【０００８】
縮合系シリコーン組成物を硬化するための化合物としては、有機チタン化合物、カルボン酸錫塩、アミン類、アルカリ金属塩等、多くのものが使用されている。驚くことに、これらのうち、ビスマス化合物及び環状アミジン化合物からなる群より選ばれる少なくとも一種の化合物を用いることによって、撥インク性及び耐ワイピング特性の点でより優れた硬化膜が得られることが見出された。該硬化膜を備える本発明のノズルプレートは、画像濃度が高いが、比較的ノズルプレートに付着し易いインクに対しても、優れた撥インク性と耐ワイピング性を有する。
【図面の簡単な説明】
【０００９】
【図１】ノズルプレートの一例の正面図である。
【図２】実施例で行った引き上げ試験の方法を示す概略図である。
【発明を実施するための形態】
【００１０】
本発明の方法において、先ず、（１）ビスマス化合物及び環状アミジン化合物からなる群より選ばれる少なくとも一種の化合物を含む、縮合系シリコーン組成物を用意する。ビスマス化合物としては、ビスマス系触媒として使用されている任意のものを使用することができる。例えば、硝酸ビスマス、臭化ビスマス、ヨウ化ビスマス、硫化ビスマス等の無機ビスマス化合物、ジブチルビスマスジラウレート、ジオクチルビスマスジラウレート等の有機ビスマス化合物、２−エチルヘキサン酸ビスマス塩、ナフテン酸ビスマス塩、オクチル酸ビスマス、イソデカン酸ビスマス塩、ネオデカン酸ビスマス塩、ラウリル酸ビスマス塩、マレイン酸ビスマス塩、ステアリン酸ビスマス塩、オレイン酸ビスマス塩、リノール酸ビスマス塩、酢酸ビスマス塩、ビスマスリビスネオデカノエート、ジサリチル酸ビスマス塩、ジ没食子酸ビスマス塩等の有機酸ビスマス塩等のビスマス系触媒が挙げられる。これらのうち、有機酸ビスマス塩が好ましい。
【００１１】
環状アミジン化合物としては、ジアザビシクロウンデセン、ジアザビシクロノネン等のジアザビシクロ構造を有する化合物、メチルイミダゾール、フェニルイミダゾール等のイミダゾール誘導体、メチルイミダゾリン、ジメチルイミダゾリン等のイミダゾリン誘導体、ピリミジン誘導体が挙げられるが、ジアザビシクロウンデセン、ジアザビシクロノネンが好ましく使用される。
【００１２】
上記化合物を、下記縮合系シリコーン組成物の固形分１００質量部に対して、好ましくは０．０１〜５．０、より好ましくは０．１〜３．０、さらに好ましくは０．２〜１．０質量部で配合して、コーティング用の縮合系シリコーン組成物として供する。
【００１３】
縮合系シリコーン組成物（以下、単に「シリコーン組成物」という場合がある）の樹脂分は、（A）オルガノポリシロキサンレジン、（B）（メタ）アクリル系共重合体、（C）直鎖状ポリシロキサンジオールを含むものであることが好ましい。
【００１４】
（A）オルガノポリシロキサンレジンは、下記式（Ｉ）：
Ｒ2m Ｓｉ（ＯＲ1 ）4-m      （Ｉ）
（Ｒ1 、Ｒ2 は１価の炭化水素基を示し、ｍは０〜２の整数である）
で表されるアルコキシオルガノシラン化合物を加水分解縮合して得られる架橋構造を有するポリシロキサンであり、シリカを含んでもよい。
【００１５】
Ｒ2 としては、たとえば、炭素数１〜８の置換または非置換の１価の炭化水素基が挙げられる。具体的には、メチル基、エチル基、プロピル基、ブチル基、ペンチル基、ヘキシル基、ヘプチル基、オクチル基等のアルキル基；シクロペンチル基、シクロヘキシル基等のシクロアルキル基；２−フェニルエチル基、３−フェニルプロピル基等のアラルキル基；フェニル基、トリル基等のアリール基；ビニル基、アリル基のようなアルケニル基；クロロメチル基、γ−クロロプロピル基、3,3,3-トリフルオロプロピル基のようなハロゲン置換炭化水素基；γ−メタクリロキシプロピル基、γ−グリシドキシプロピル基、3,4-エポキシシクロヘキシルエチル基、γ−メルカプトプロピル基等の置換炭化水素基等を例示することができる。これらの中でも、合成の容易さ、入手の容易さ、硬度低下の抑制等の点から、炭素数１〜４のアルキル基およびフェニル基が好ましい。また、Ｒ1 としては、たとえば、炭素数１〜４のアルキル基であるものが用いられ、メチル基が好ましい。
【００１６】
ｍ＝０のテトラアルコキシシランとしては、テトラメトキシシラン、テトラエトキシシランなどが例示でき、ｍ＝１のオルガノトリアルコキシシランとしては、メチルトリメトキシシラン、メチルトリエトキシシラン、メチルトリイソプロポキシシラン、フェニルトリメトキシシラン、フェニルトリエトキシシラン、3,3,3-トリフルオロプロピルトリメトキシシランなどが例示できる。また、ｍ＝２のジオルガノジアルコキシシランとしては、ジメチルジメトキシシラン、ジメチルジエトキシシラン、ジフェニルジメトキシシラン、ジフェニルジエトキシシラン、メチルフェニルジメトキシシランなどが例示できる。
【００１７】
式（Ｉ）において、ｍ＝０のアルコキシオルガノシラン化合物（Ａ１）、ｍ＝１のアルコキシオルガノシラン化合物（Ａ２）、ｍ＝２のアルコキシオルガノシラン化合物（Ａ３）を適宜混合して、適当な溶剤中で、水等の硬化剤の存在下で、加水分解縮合させる。アルコキシオルガノシラン化合物（Ａ１）に代えて、又は加えて、コロイド状シリカを用いてもよい。（Ａ１）〜（Ａ３）の使用割合は、（Ａ１）１００質量部に対して、（Ａ２）が２０〜２００質量部、好ましくは４０〜１６０質量部、より好ましくは６０〜１２０質量部であり、（Ａ３）が０〜６０質量部、好ましくは０〜４０質量部、より好ましくは０〜３０質量部である。但し、（Ａ１）としてコロイド状シリカを用いる場合は、その分散媒も含む質量である。
【００１８】
加水分解重縮合反応の際に用いられる溶剤としては、メタノール、エタノール、イソプロパノール、n-ブタノール、イソブタノール等の低級脂肪族アルコール類；エチレングリコール、エチレングリコールモノブチルエーテル、酢酸エチレングリコールモノエチルエーテル等のエチレングリコール誘導体；ジエチレングリコール、ジエチレングリコールモノブチルエーテル等のジエチレングリコール誘導体；およびジアセトンアルコール等を挙げることができ、これらからなる群より選ばれた１種もしくは２種以上のものを使用することができる。これらの親水性有機溶媒と併用してトルエン、キシレン、酢酸エチル、酢酸ブチル、メチルエチルケトン、メチルイソブチルケトン、メチルエチルケトンオキシムなども使用することができる。硬化剤としては、水を用いることができる。
【００１９】
得られる（A）オルガノポリシロキサンレジンは、スチレン換算の重量平均分子量が８００〜３０００であることが好ましく、さらに好ましくは９００〜２０００である。
【００２０】
（B）（メタ）アクリル系共重合体は、硬化膜の靭性を改善する効果を有する。（B）（メタ）アクリル系共重合体は、少なくとも、下記第１、第２、及び第３の（メタ）アクリル酸エステルモノマーの共重合体であり、エポキシ基、並びに、アルコキシシリル基及び／又はハロゲン化シリル基を備える。
【００２１】
（B）（メタ）アクリル系共重合体は、下記式（II）：
ＣＨ2 ＝ＣＲ3 （ＣＯＯＲ4 ）      （II）
（ここで、Ｒ3は水素もしくはメチル基である）
で表されるモノマーのＲ4 が炭素数１〜９の置換または非置換の１価の基である第一のモノマーと、Ｒ4 がエポキシ基を含む基である第二のモノマーと、Ｒ4 がアルコキシシリル基および／またはハロゲン化シリル基を含む基である第三のモノマーを、アゾビスイソブチロニトリル等の触媒の存在下で重合させて作ることができる。
【００２２】
第一のモノマーのＲ4としては、メチル基、エチル基、プロピル基、プロピル基、ブチル基、ペンチル基、ヘキシル基、ヘプチル基、オクチル基などのアルキル基；シクロペンチル基、シクロヘキシル基などのシクロアルキル基；2-フェニルエチル基、2-フェニルプロピル基、3-フェニルプロピル基などのアラルキル基；フェニル基、トリル基のようなアリール基；クロロメチル基、γ−クロロプロピル基、3,3,3-トリフルオロプロピル基などのハロゲン化炭化水素基；2-ヒドロキシエチル基などのヒドロキシ炭化水素基が挙げられ、これらのうちメチル基、エチル基、プロピル基、及びブチル基が好ましい。
【００２３】
第二のモノマーのＲ4としては、エポキシ基、グリシジル基が挙げられ、グリシジル基が好ましい。
【００２４】
第三のモノマーのＲ4としては、トリメトキシシリルプロピル基、ジメトキシメチルシリルプロピル基、モノメトキシジメチルシリルプロピル基、トリエトキシシリルプロピル基、ジエトキシメチルシリルプロピル基、エトキシジメチルシリルプロピル基、トリクロロシリルプロピル基、ジクロロメチルシリルプロピル基、クロロジメチルシリルプロピル基、クロロジメトキシシリルプロピル基、ジクロロメトキシシリルプロピル基等が挙げられ、なかでもトリメトキシ基が好ましい。
【００２５】
上記第一のモノマー：第二のモノマー：第三のモノマーの割合（質量比）は、５〜７：３〜４：０．５〜２であることが好ましい。また、（B）（メタ）アクリル系共重合体の分子量は、スチレン換算の重量平均分子量で８００〜５０，０００であることが好ましく、より好ましくは８００〜２，０００である。
【００２６】
（C）直鎖状ポリシロキサンジオールは、下記式（III）で表される。
OH（R5２SiO）ｎH        （III）
ここで、R5は炭素数１〜３のアルキル基であり、好ましくはメチル基である。ｎは３〜１００、好ましくは３〜５０、より好ましくは３〜３０、最も好ましくは１０〜２０の整数である。（C）直鎖状ポリシロキサンジオールが、硬化膜表面の撥水性及び撥油性の向上に寄与するものと考えられる。
【００２７】
（A）オルガノポリシロキサンレジン、（B）（メタ）アクリル系共重合体、（C）直鎖状ポリシロキサンジオールの配合割合は、（A）オルガノポリシロキサンレジン１００質量部に対して、（B）（メタ）アクリル系共重合体が１〜１００質量部、好ましくは５〜３０質量部であり、（C）直鎖状ポリシロキサンジオールが１〜１００質量部、好ましくは５〜３０質量部である。
【００２８】
工程（２）のシリコーン組成物の施与に先立ち、ノズルプレートの表面を定法に従いコロナ処理等して硬化膜の接着強度を高めることが好ましい。該シリコーン組成物の施与方法には限定はなく、ディッピング、バーコーターを用いる方法、スピンコート法を用いることができるが、塗膜の均一性の点で、スピンコート法が最も好ましい。塗膜は、耐ワイピング性を備えるのに十分な厚みがあればよく、通常、０．１〜１０μｍ、好ましくは０．２〜５μｍである。工程（３）では、施与されたシリコーン組成物の塗膜を１００〜１５０℃で硬化して硬化膜とする。
【００２９】
ノズルプレートの構造には特に制限は無く、図１に示すように、所定ピッチで配列された複数のノズル１０が配列されたものであってよい。ノズルプレート１の材質は限定されないが、樹脂であることが好ましく、その中でも例えばポリプロピレン、ポリスチレン、ポリアミド、ポリイミド、ポリエステルであり、より好ましくはポリイミドである。ノズル孔は、レーザーで穿孔される。穿孔は、ノズルプレートに本発明の方法により硬化膜を施した後に行うことが好ましい。
【００３０】
ノズルプレートをワイピングするためのブレードは、エチレン−プロピレン−ジエンゴム、スチレン−ブタジエンゴム、フッ化ビニリデンゴム等のゴムからなり、これらにフッ素コーティングを施したものであってもよい。好ましくは、フッ化ビニリデン等のフッ素ゴムが使用される。
【００３１】
印刷に用いるインクは、顔料、有機溶剤、顔料分散剤を含む任意の油性インクであってよい。顔料としては、たとえば、アゾ系、フタロシアニン系、染料系、縮合多環系、ニトロ系、ニトロソ系等の有機顔料（ブリリアントカーミン６Ｂ、レーキレッドＣ、ウォッチングレッド、ジスアゾイエロー、ハンザイエロー、フタロシアニンブルー、フタロシアニングリーン、アルカリブルー、アニリンブラック等）；コバルト、鉄、クロム、銅、亜鉛、鉛、チタン、バナジウム、マンガン、ニッケル等の金属類、金属酸化物および硫化物、ならびに黄土、群青、紺青等の無機顔料、ファーネスカーボンブラック、ランプブラック、アセチレンブラック、チャンネルブラック等のカーボンブラック類を用いることができる。これらの顔料は、いずれか１種が単独で用いられるほか、２種以上が組み合わせて使用されてもよい。
【００３２】
顔料の平均粒径は、分散性と保存安定性の観点から３００ｎｍ以下であることが好ましく、１５０ｎｍ以下であることがより好ましく、１００ｎｍ以下であることがさらに好ましい。ここで、顔料の平均粒径は、動的光散乱法により測定することができる。インク中の顔料の含有量は、通常０．０１〜２０重量％であり、印刷濃度とインク粘度の観点から５〜１５重量％であることが好ましい。
【００３３】
顔料分散剤としては種々の物を使用することができ、例えば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、変性ポリウレタン、変性ポリアクリレート、ポリエーテルエステル型アニオン系活性剤、ナフタレンスルホン酸ホルマリン縮合物塩、ポリオキシエチレンアルキルリン酸エステル、ポリオキシエチレンノニルフェニルエーテル、ポリエステルポリアミン、ステアリルアミンアセテート等が挙げられる。
【００３４】
高分子系分散剤としては、例えば、以下の商品名で販売されているものが挙げられる：ソルスパース５０００（フタロシアニンアンモニウム塩系）、１１２００（ポリアミド系）、１３９４０(ポリエステルアミン系)、１７０００、１８０００（脂肪酸アミン系）、２２０００、２４０００、及び２８０００（いずれも日本ルーブリゾール社製）；エフカ４００、４０１、４０２、４０３、４５０、４５１、４５３（変性ポリアクリレート）、４６、４７、４８、４９、４０１０、及び４０５５（変性ポリウレタン）（いずれもＥｆｋａ ＣＨＥＭＩＣＡＬＳ社製）；デモールＰ、ＥＰ、ポイズ５２０、５２１、５３０、
及びホモゲノールＬ−１８（ポリカルボン酸型高分子界面活性剤）（いずれも花王（株）製）；ディスパロンＫＳ−８６０、ＫＳ−８７３Ｎ４（高分子ポリエステルのアミン塩）（いずれも楠本化成社製）；ディスコール２０２、２０６、ＯＡ−２０２、及びＯＡ−６００（多鎖型高分子非イオン系）（いずれも第一工業製薬（株）製）；ＡＮＴＡＲＯＮ  Ｖ２１６（ビニルピロリドン−ヘキサデセンコポリマー）（アイエスピー・ジャパン（株）製）。なかでも、ポリアミド系及びビニルピロリドン−ヘキサデセンコポリマーがより好ましい。
【００３５】
また、他の顔料分散剤として、ビニルピロリドン（ＶＰ）と炭素数１０〜４０のアルケンとの共重合体(以下、これを「アルキル化ポリビニルピロリドン（アルキル化ＰＶＰ）」ともいう。) を用いることができる。例えば、デセン、ウンデセン、ドデセン、トリデセン、テトラデセン、ペンタデセン、ヘキサデセン、ヘプタデセン、オクタデセン、ノナデセン、イコセン、エイコセン、ドコセン、及びトリアコンテン等から選ばれるアルケンとＶＰとの共重合体が挙げられる。なかでも、炭素数１２〜２４のアルケンとの共重合体であることが、分散安定性の観点から好ましく、ＶＰ−ヘキサデセン共重合体、ＶＰ−エイコセン共重合体、ＶＰ−トリアコンテン共重合体などを用いることが好ましい。共重合体には、複数のアルケンが含まれていてもよい。
【００３６】
市販品としては、ＶＰ−ヘキサデセン共重合体として、ＩＳＰ社製Ａｎｔａｒｏｎ  Ｖ−２１６及びＧａｎｅｘ  Ｖ−２１６、Ｉｎｄｕｃｈｅｍ社製Ｕｎｉｍｅｒ  U−１５
１が挙げられ、ＶＰ−エイコセン共重合体としては、ＩＳＰ社製Ａｎｔａｒｏｎ  Ｖ−２２０及びＧａｎｅｘ  Ｖ−２２０、Ｉｎｄｕｃｈｅｍ社製Ｕｎｉｍｅｒ  Ｕ−１５が挙げられる。
【００３７】
また、顔料分散剤として、特定の非水溶性樹脂と特定の水溶性樹脂を組み合わせたものを好ましく使用することができる。前記特定の非水溶性樹脂は、少なくとも炭素数８〜１８のアルキル基を有するアルキル（メタ）アクリレート（a）と、β−ジケトン基またはβ−ケト酸エステル基を有するモノマー（b）との共重合体であるアクリル系分散剤樹脂である。炭素数８〜１８のアルキル基が後述する非水系溶剤の炭化水素系非極性溶剤と相溶性が高く、これによって非水系溶剤に溶解した状態となり、β−ジケトン基またはβ−ケト酸エステル基を含むことによりインクの粘度を下げることができ、低温適性をより向上させることができる。また、粘度上昇が抑制されることで、インクが記録媒体に着弾する際のインクの静電的な凝集、定着にも寄与し、結果的に印刷濃度を向上させ、裏抜けの抑制を実現することができる。
【００３８】
アルキル基の炭素数が１９以上になると低温でアクリル系分散剤樹脂が固化しやすくなり低温適性が悪くなる。一方で、炭素数が７以下の場合には、炭化水素系非極性溶剤との相溶性が下がって、顔料を安定的に分散することができないので貯蔵安定性が悪くなり、インクの粘度も高くなってしまう。また、低温環境ではインク粘度がさらに高くなってしまうこととなり低温適性が悪くなる。より望ましくは、炭素数１２〜１８のアルキル基で構成されることが好ましい。
【００３９】
炭素数８〜１８のアルキル基は、直鎖であっても分岐鎖であってもよい。具体的には、オクチル基、ノニル基、デシル基、ドデシル基、トリデシル基、テトラデシル基、ペンタデシル基、ヘキサデシル基、ヘプタデシル基、オクタデシル基等が挙げられ、これらは複数種が含まれていてもよい。
【００４０】
β−ジケトン基またはβ−ケト酸エステル基としては、たとえばアセトアセチル基、プロピオンアセチル基等が好ましく、β−ケト酸エステル基としては、たとえばアセトアセトキシ基、プロピオンアセトキシ基等が好ましい。
【００４１】
アクリル系分散剤樹脂の分子量（質量平均分子量）は、特に限定されないが、インクジェット用インクとして用いる場合には、インクの吐出性の観点から５０００〜５００００程度であることが好ましく、１００００〜３００００程度であることがより好ましい。
【００４２】
アクリル系分散剤樹脂のガラス転移温度（Ｔｇ）は、常温以下であることが好ましく、さらには０℃以下であることがより好ましい。これにより、インクが記録媒体上で定着する際に、常温で成膜を促進させることができる。
【００４３】
アルキル（メタ）アクリレート（a）としては、例えば、パルミチル／ステアリルメタクリレート（Ｃ１６／Ｃ１８）、セチルアクリレート（Ｃ１６）、ドデシルメタクリレート（Ｃ１２）、ドデシルアクリレート（Ｃ１２）、２−エチルヘキシルメタクリレート（Ｃ８）、２−エチルヘキシルアクリレート（Ｃ８）を好ましく挙げることができる。これらは、単独でも適宜混合しても用いることができる。
【００４４】
モノマー（b）としては、たとえば、エステル鎖にβ−ジケトン基またはβ−ケト酸エステル基を含む（メタ）アクリレート、（メタ）アクリルアミドが好ましい例として挙げられる。より詳細には、アセトアセトキシエチル（メタ）アクリレート等のアセトアセトキシアルキル（メタ）アクリレート、ヘキサジオン（メタ）アクリレート、アセトアセトキシエチル（メタ）アクリルアミド等のアセトアセトキシアルキル（メタ）アクリルアミド等が挙げられる。これらは単独で、または２種以上を併用することができる。
【００４５】
アルキル（メタ）アクリレート（a）とモノマー（b）は、アルキル（メタ）アクリレート（a）が３０質量％〜９５質量％、より好ましくは４０〜９５質量％、最も好ましくは５０〜９０質量％であり、モノマー（b）は３〜３０質量％、好ましくは５〜２０質量％の割合で混合して用いる。
【００４６】
上記の各モノマーは、公知のラジカル共重合により、容易に重合させることができる。反応系としては、溶液重合または分散重合で行うことが好ましい。この場合、重合後のアクリル系ポリマーの分子量を上記の好ましい範囲とするために、重合時に連鎖移動剤を併用することが有効である。連鎖移動剤としては、たとえば、ｎ−ブチルメルカプタン、ラウリルメルカプタン、ステアリルメルカプタン、シクロヘキシルメルカプタンなどのチオール類が用いられる。
【００４７】
重合開始剤としては、ＡＩＢＮ（アゾビスイソブチロニトリル）等のアゾ化合物、ｔ−ブチルペルオキシベンゾエート、ｔ−ブチルペルオキシ−２−エチルヘキサノエート（パーブチルＯ、日油（株）製）等の過酸化物など、公知の熱重合開始剤を使用することができる。その他にも、活性エネルギー線照射によりラジカルを発生する光重合型開始剤を用いることができる。溶液重合に用いる重合溶媒には、たとえば石油系溶剤（アロマフリー（ＡＦ）系）などを使用できる。この重合溶媒は、そのままインクの非水系溶剤として使用できる溶媒（後述）のなかから１種以上を選択することが好ましい。重合反応に際し、その他、通常使用される重合禁止剤、重合促進剤、分散剤等を反応系に添加することもできる。
【００４８】
アクリル系分散剤樹脂の顔料に対する含有量は、貯蔵安定性を確保する観点から顔料に対する質量比で０．１から１．０であることが好ましい。アクリル系分散剤樹脂の顔料に対する含有量が、顔料に対する質量比で０．１未満と少なすぎる場合も、１．０超と多すぎる場合も、貯蔵安定性が確保されにくくなる。
【００４９】
アクリル系分散剤樹脂の水溶性樹脂に対する含有量は、質量比で０．１〜２０であることが好ましく、０．４〜１０であることがより好ましい。アクリル系ポリマーの含有量が、水溶性樹脂に対する質量比で０．１未満と少ない場合も、２０超と多い場合も、貯蔵安定性が確保されにくくなる。
【００５０】
顔料の質量に対する樹脂の質量（アクリル系分散剤樹脂および水溶性樹脂の総量）は、顔料の質量を１として、顔料分散性の効果を確保する観点から０．２以上であることが好ましく、インク粘度の向上と経時変化による吐出不良を回避する観点から１．５以下であることが好ましい。
【００５１】
水溶性樹脂の含有量は、顔料に対する質量比で０．０１〜０．５であることが好ましく、０．０５〜０．３であることがより好ましい。
インク総量に対して、水溶性樹脂は、０．１〜５質量％程度含まれていることが好ましく、０．５〜２質量％であることが一層好ましい。
【００５２】
前記特定の水溶性樹脂としては、ポリエチレンイミン（ＰＥＩ）、ポリビニルアミン、ポリビニルピリジン等の塩基性高分子電解質またはそれらの誘導体を挙げることができ、特に、質量平均分子量が２００〜２０００のポリエチレンイミン、または、質量平均分子量２００〜２０００のポリエチレンイミンとアクリル酸エステルまたはビニル化合物のいずれかと付加反応した変性ポリエチレンイミンを好適に使用することができる。変性ポリエチレンイミンは、ポリエチレンイミンの全アミン価を１モル当量とした場合に、アクリル酸エステルまたはビニル化合物との比率が０．３モル当量以上１モル当量未満のもの（以下、単に変性ポリエチレンイミンともいう）が好ましい。ここで、アミン価は、ＪＩＳ  Ｋ−７２３７−１９９５（エポキシ樹脂のアミン硬化剤の全アミン価試験方法）の（２）指示薬滴定方法によりアミン価（ＫＯＨｍｇ／ｇ）を求め、ＫＯＨの分子量５６．１１ｍｇ／ｍｍｏｌと換算して算出したものである。ポリエチレンイミンの質量平均分子量が２００未満であると普通紙に対する高濃度化の効果が低く、２０００以上になると保存環境下にもよるが保存安定性が悪くなる。ポリエチレンイミンの質量平均分子量は、高濃度化の効果が大きく、かつ、流動点が−５℃以下であって低温時の保存安定性が良好であることから、３００〜１８００であることがより好ましい。
【００５３】
ポリエチレンイミンは、市販のものを用いることが可能であり、たとえば、日本触媒（株）製ＳＰ−００６、ＳＰ−０１２、ＳＰ−０１８、ＳＰ−２００；ＢＡＳＦ社製Ｌｕｐａｓｏｌ  ＦＧ、Ｌｕｐａｓｏｌ Ｇ２０  Ｗａｔｅｒｆｒｅｅ、Ｌｕｐａｓｏｌ ＰＲ８５１５等を好ましく挙げることができる。
【００５４】
さらに、アクリル系分散剤樹脂の炭素数８〜１８のアルキル基によって、非水系溶剤の炭化水素系非極性溶剤との親和性が向上し溶剤に対する溶解性は確保されるが、非水系溶剤と顔料との親和性が高すぎると、非水系溶剤が記録媒体に浸透する際に顔料も記録媒体内部に引き込まれやすい傾向がある。しかし、アクリル系分散剤樹脂と水溶性樹脂とを組み合わせることによって、アクリル系分散剤樹脂量を抑えても顔料分散安定性が確保されるので、アクリル系分散剤樹脂の量を減らすことが可能となり、顔料の浸透は抑制される。その結果として、裏抜けを抑制することができ、高い印刷濃度を実現することができる。
【００５５】
分散剤の含有量は、上記顔料を十分にインク中に分散可能な量であればよく、通常、インク全重量に対し、１〜１０重量％程度である。
【００５６】
有機溶剤としては、非極性有機溶剤、極性有機溶剤、又はこれらの混合物を使用することができる。２０〜６０重量％の非極性溶剤と８０〜４０重量％の極性溶剤とから構成することが好ましく、２５〜５５重量％の非極性溶剤と７５〜４５重量％の極性溶剤とから構成することがより好ましく、３０〜５０重量％の非極性溶剤と７０〜５０重量％の極性溶剤とから構成することが特に好ましい。
【００５７】
非極性有機溶剤の例としては、脂肪族炭化水素溶剤、脂環式炭化水素系溶剤、芳香族炭化水素溶剤等を挙げることができる。脂肪族炭化水素溶剤、脂環式炭化水素系溶剤としては、パラフィン系、イソパラフィン系、ナフテン系の溶剤が挙げられる。例えば、以下の商品名で販売されているものが挙げられる。テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、及びＡＦ−７（いずれもＪＸ日鉱日石エネルギー（株）製）；Ｉｓｏｐａｒ（アイソパー）Ｇ、ＩｓｏｐａｒＨ、ＩｓｏｐａｒＬ、ＩｓｏｐａｒＭ、ＥｘｘｏｌＤ４０、ＥｘｘｏｌＤ８０、ＥｘｘｏｌＤ１００、ＥｘｘｏｌＤ１３０、及びＥｘｘｏｌＤ１４０（いずれもＥｘｘｏｎ社製）。芳香族炭化水素溶剤としては、ＪＸ日鉱日石エネルギー（株）製の日石クリーンソルＧ（アルキルベンゼン）、Ｅｘｘｏｎ社製のソルベッソ２００等が挙げられる。これらのうち、ナフテン系溶剤、ＡＦ−４、ＡＦ−５、ＡＦ−６、及びＡＦ−７（商品名）が好ましい。
【００５８】
極性有機溶剤としては、エステル系溶剤、アルコール系溶剤、高級脂肪酸系溶剤、エーテル系溶剤を用いることができる。たとえば、炭素数８〜２０の高級脂肪酸と炭素数１〜２４のアルコールとのエステルであるエステル系溶剤、炭素数８〜２４の高級アルコール、および炭素数８〜２０の高級脂肪酸からなる群から選ばれた１種以上を好ましく使用できる。エステル系溶剤としては、ラウリル酸メチル、ラウリル酸イソブチル、ラウリル酸イソプロピル、ラウリル酸ヘキシル、ミリスチン酸イソプロピル、ミリスチン酸ヘキシル、パルミチン酸イソプロピル、パルミチン酸イソステアリル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２−エチルヘキサン酸トリメチロールプロパン、トリ２−エチルヘキサン酸グリセリル；アルコール系溶剤としてはイソミリスチルアルコール、イソパルミチルアルコール、イソステアリルアルコール、オレイルアルコール；高級脂肪酸系溶剤としてはイソノナン酸、イソミリスチン酸、ヘキサデカン酸、イソパルミチン酸、オレイン酸、イソステアリン酸；エーテル系溶剤としてはジエチルグリコールモノブチルエーテル、エチレングリコールモノブチルエーテル、プロピレングリコールモノブチルエーテル、プロピレングリコールジブチルエーテルが挙げられる。なかでも、エステル系溶剤、アルコール系溶剤及びこれらの混合物が好ましい。
【００５９】
好ましくは、該有機溶剤は、５０％留出点が１００℃以上であり、２００℃以上であることがより好ましい。５０％留出点は、ＪＩＳ  Ｋ００６６「化学製品の蒸留試験方法」に従って測定される、質量で５０％の溶剤が揮発したときの温度を意味する。
【００６０】
上記各成分に加えて、インク組成物には、本発明の目的を阻害しない範囲で、慣用の添加剤を配合することができる。該添加剤としては、界面活性剤、例えばアニオン性、カチオン性、両性、もしくはノニオン性の界面活性剤、及び、酸化防止剤、例えばジブチルヒドロキシトルエン、没食子酸プロピル、トコフェロール、ブチルヒドロキシアニソール、及びノルジヒドログアヤレチック酸等、が挙げられる。
【００６１】
インクの粘度は、インクジェット記録システムの吐出ヘッドのノズル径や吐出環境等によってその適性範囲は異なるが、一般に、２３℃において５〜５０ｍＰａ・ｓであることが好ましく、５〜２０ｍＰａ・ｓであることがより好ましく、８〜１５ｍＰａ・ｓであることがより一層好ましい。インク粘度がこの範囲であれば、インクジェットの吐出ヘッドを加熱する等して、インクジェット吐出が可能である。ここで粘度は、２３℃において０．１Ｐａ／ｓの速度で剪断応力を０Ｐａから増加させたときの１０Ｐａにおける値を表す。
【００６２】
インクジェットプリンタは、ピエゾ方式、静電方式、サーマル方式など、いずれの方式のものであってもよい。
【００６３】
［実施例］
以下、本発明の実施例を示すが、本発明はこれらに限定されるものではない。
＜（A）オルガノポリシロキサンレジンの調製＞
メチルトリメトキシシラン１００部、酸性コロイダルシリカＩＰＡ分散液（固形分３０％）９０部、ＩＰＡ１００部、水３７．７部を混合し、６０℃で３時間加熱することによって、オルガノポリシロキサンレジン２３％アルコール溶液を調製した。
【００６４】
＜（B）（メタ）アクリル系共重合体の調製＞
ｎ−ブチルメタクリレート４．９８部、トリメトキシシリルプロピルメタクリレート２．４８部、グリシジルメタクリレート０．７１部、γ−メルカプトプロピルトリメトキシシラン０．７４８部をトルエン９．２６部に溶解し、アゾビスイソブチロニトリル０．０２５部をトルエン３部に溶解したものを滴下して重合を行い、固形分４０％で、スチレン換算の重量平均分子量が１，０００の（メタ）アクリル系共重合体の液を得た。
【００６５】
＜シリコーン組成物用の化合物＞
シリコーン組成物に配合する化合物として、下記のものを用いた。
ＢｉＣＡＴ８１０８（ビスマス化合物、Ｓｈｅｐｈｅｒｄ Ｃｈｅｍｉｃａｌ Ｃａｍｐａｎｙ）
ＤＢＵ（ジアザビシクロウンデセン、和光純薬工業製）
ＤＢＮ（ジアザビシクロノネン、和光純薬工業製）
オルガチックスＴＣ−７５０（チタン化合物、マツモトファインケミカル製）
オルガチックスＺＣ−１５０（ジルコニア化合物、マツモトファインケミカル製）
ＢｉＣＡＴ Ｚ（亜鉛化合物、Ｓｈｅｐｈｅｒｄ Ｃｈｅｍｉｃａｌ Ｃａｍｐａｎｙ）
蟻酸カリウム（和光純薬工業製）
ジブチル錫ジラウレート（和光純薬工業製）
【００６６】
＜シリコーン組成物の調製＞
各成分を表３に示す割合（質量部）で混合して、各シリコーン組成物とした。
【００６７】
＜実施例１〜５、比較例１〜６＞
穿孔されておらず、且つ、表面処理が何も施されていないポリイミド製（商品名「カプトン」、東レデュポン（株）製）のノズルプレートに、表３に示す組成のシリコーン組成物を、スピンコーターを使用して、膜厚が１μｍになるように塗布し、１５０℃で１２時間硬化させて硬化膜を作成した。
【００６８】
得られたノゾルプレートを評価するために、標準的なインク１と、インク１より高い画像濃度を与えるが、ノズルプレートに比較的付着しやすいインク２とを用いた。
＜インク１＞
ＲＩＳＯ  ＸインクＦブラック（理想科学工業製）
＜インク２＞
以下の方法で調製した。
（アクリル系分散剤樹脂溶液）
３００ｍｌの四つ口フラスコに、ＡＦ−７（ナフテン系溶剤；ＪＸ日鉱日石エネルギー（株）製）７５ｇを仕込み、窒素ガスを通気し攪拌しながら、１１０℃まで昇温した。次いで、温度を１１０℃に保ちながら表１に示す組成（質量％）の各単量体混合物にＡＦ−７ １６．７ｇ、パーブチル Ｏ（ｔ−ブチルパーオキシ２−エチルヘキサノエート；日油（株）製）２ｇの混合物を３時間かけて滴下した。その後、１１０℃に保ちながら１時間後および２時間後に、パーブチルＯを各々０．２ｇ添加した。さらに１１０℃で１時間熟成を行い、ＡＦ−７ １０．６ｇで希釈して、不揮発分５０％の無色透明のアクリル系分散剤樹脂溶液Xを得た。得られた分散樹脂の質量平均分子量（ＧＰＣ法、標準ポリスチレン換算）は、２００００〜２３０００であった。
【表１】
2014019094.tif 000002
【００６９】
（インク２の調製）
得られた樹脂溶液Ｘ ４ｇと、ポリエチレンイミン（日本触媒（株）ＳＰ−０１２）１．５ｇ、顔料（カーボンブラック、三菱化学（株）製ＭＡ１００）１０ｇ、ＡＦ−７ １７．２５ｇ、ラウリン酸ヘキシル１７．２５ｇを混合し、ジルコニアビーズ（直径０．５ｍｍ）を入れて、ロッキングミル（（株）セイワ技研製）により１２０分間分散した。分散後ジルコニアビーズを除去し、ＡＦ−７ ２５ｇ、エキセパールＨＬ２５ｇを加えて希釈してから、３μｍおよび０．８μｍのメンブランフィルターで順に濾過してゴミおよび粗大粒子を取り除いて、表２に示す組成（質量％）のインク２を得た。
得られたインク２について、顔料の分散平均粒子径とインクの粘度を測定した。顔料の分散平均粒子径は、（株）堀場製作所製の動的光散乱式粒径分布装置ＬＢ−５００により測定した。インクの粘度は、２３℃において０．１Ｐａ／ｓの速度で剪断応力を０Ｐａから増加させたときの１０Ｐａにおける粘度であり、ハーケ社製応力制御式レオメータＲＳ７５（コーン角度１°、直径６０ｍｍ）で測定した。結果を表２に示す。
【表２】
2014019094.tif 000003
【００７０】
＜撥インク性評価＞
図２に示すように、インクを３０ｍｌ容器３に入れ、実施例及び比較例のノズルプレート１の片端をピンセット４でつまみ、もう一方の片端２ｃｍをインクに浸漬させた。その後、ノズルプレート１を素早く引き上げ、該プレート上に残ったインク膜がインク滴になるまでの時間（秒）を１０回測定し、その平均値を撥インク時間（秒）とし、該時間が４秒未満をA、４秒以上８秒未満をB、８秒以上をCと評価した。結果を表３に示す。
【００７１】
＜ワイピング性評価＞
ノズルプレートの硬化膜上に上記組成のインクを滴下し、フッ素ゴム（バイトンＭＶ４５４  ５３°  デュポンダウエラストマー（株）製）製ブレードで、２００往復／分擦り、１０００往復ごとにノズルプレート表面を目視観察し、該表面がインクにより濡れるまでの回数を数えた。尚、フッ素ゴムとノズルプレートとの接触力量は、約６×１０−２Ｎとした。結果を表３に示す。インクにより表面が濡れる事は、硬化膜の損傷を意味し、このワイピングの回数が多い程、耐ワイピング性が高いことを示す。該回数が４000回以上をA、2000回以上4000回未満をB、2000回未満をC、1000回未満をＤと評価した。結果を表３に示す。
【００７２】
【表３】
2014019094.tif 000004
【００７３】
表３に示すとおり、所定の触媒を用いた実施例１〜５で得られたノズルプレートは、撥インク性及びワイピング特性に優れた。これに対して、チタン系（比較例２、３）、亜鉛系（比較例４）、アルカリ金属系（比較例５）を用いたものは、いずれも実施例より劣った。錫系（比較例６）のものは、インク１を用いた場合には、実施例と同等の撥インク性及びワイピング特性を示したが、インク２については、実施例より若干劣った。
このとおり、本願発明の方法によれば、撥インク性と耐ワイピング性に優れた硬化膜をノズルプレート上に形成することができる。
なお、実施例では油性インクを用いたが、シリコーンは撥水性であることから、本発明のノズルプレートは、水性インクに対しても優れた撥インク性と耐ワイピング性を示すと考えられる。
【符号の説明】
【００７４】
１    ノズルプレート
２    油性インク
３    容器
４    ピンセット
１０  ノズル孔 
【図１】
2014019094.tif 000005
【図２】
2014019094.tif 000006